(57)【要約】  本明細書に記載されるプロセスは、定義された粘度指数と優れた剪断安定性を有する駆動系流体を製造するために、ａ）選択された粘度指数および流動点を有するＡＰＩグループＩＩベースストックを選択すること、ｂ）基油をベースストックとブレンドすること、ならびに、ｃ）基油に、ｉ）トラクション係数を低下させる液体エチレンプロピレン共重合体粘度調整剤およびｉｉ）添加剤パッケージを添加することを含む。また、ａ）５０重量％〜１００重量％のＡＰＩグループＩＩベースストックを含む基油と、ｂ）トラクション係数を低下させる液体エチレンプロピレン共重合体粘度調整剤と、ｃ）添加剤パッケージとを含む、高粘度指数および優れた剪断安定性を有する駆動系流体組成物も提供される。さらに、駆動系流体組成物を供給することによって車軸または手動変速機を潤滑する方法が提供される。【特許請求の範囲】
【請求項１】
駆動系流体をブレンドするプロセスであって、
ａ．粘度指数９０〜１１９および流動点−１９℃〜０℃を有する少なくとも１種のＡＰＩグループＩＩベースストックを選択すること、
ｂ．前記少なくとも１種のＡＰＩグループＩＩベースストック５０〜１００重量％を含む基油をブレンドすること、ならびに
ｃ．前記基油に、
ｉ．液体エチレンプロピレン共重合体である５〜３０重量％の粘度調整剤であって、前記粘度調整剤が前記駆動系流体のトラクション係数を低下させる、粘度調整剤と、
ｉｉ．駆動系流体用に設計された添加剤パッケージとを添加して、前記駆動系流体を製造することを含み、
ここで、前記駆動系流体は駆動系流体粘度指数が１４０〜１８０であり、２０時間のＫＲＬ剪断安定性試験における１００℃での動粘度の損失百分率が５．５％未満である、
上記プロセス。
【請求項２】
前記駆動系流体のトラクション係数が、ＭＴＭトラクション測定システムにおいて１２０℃、スライド対ロール比３０％および負荷７２ニュートンで測定した場合に０．０１９〜０．０２８である、請求項１に記載のプロセス。
【請求項３】
前記駆動系流体のトラクション係数が０．０２６以下である、請求項２に記載のプロセス。
【請求項４】
前記プロセスが、ＳＡＥ粘度グレード７５Ｗ−８５である前記駆動系流体を提供する、請求項１に記載のプロセス。
【請求項５】
前記少なくとも１種のＡＰＩグループＩＩベースストックが、４０℃で１５〜２５ｍｍ２／ｓの第１の動粘度を有する、請求項１に記載のプロセス。
【請求項６】
前記少なくとも１種のＡＰＩグループＩＩベースストックが９０〜１０９の粘度指数を有する、請求項１に記載のプロセス。
【請求項７】
前記基油が２種の異なるＡＰＩグループＩＩベースストックを含む、請求項１に記載のプロセス。
【請求項８】
前記２種の異なるＡＰＩグループＩＩベースストックが、４０℃で１５〜２５ｍｍ２／ｓの第１の動粘度を有する第１のベースストック、および４０℃で４０〜４６ｍｍ２／ｓのより高い動粘度を有する第２のベースストックである、請求項７に記載のプロセス。
【請求項９】
前記基油がＡＰＩグループＩＶベースストックをさらに含む、請求項８に記載のプロセス。
【請求項１０】
前記基油がＡＰＩグループＩＶベースストックをさらに含む、請求項１に記載のプロセス。
【請求項１１】
前記基油に前記粘度調整剤を添加することにより、前記駆動系流体の熱安定性および酸化安定性が増加し、Ｌ−６０−１試験において５〜５０％の粘度増加が得られる、請求項１に記載のプロセス。
【請求項１２】
駆動系流体組成物であって、
ａ．粘度指数９０〜１１９および流動点−１９℃〜０℃を有する５０重量％〜１００重量％の少なくとも１種のＡＰＩグループＩＩベースストックを含む基油、
ｂ．駆動系流体のトラクション係数を低下させる液体エチレンプロピレン共重合体である５〜３０重量％の粘度調整剤、ならびに
ｃ．駆動系流体用に設計された添加剤パッケージと
を含み、
前記駆動系流体組成物は、駆動系流体粘度指数が１４０〜１８０であり、２０時間のＫＲＬ剪断安定性試験における１００℃での動粘度の損失百分率が５．５％未満である、
上記駆動系流体組成物。
【請求項１３】
前記駆動系流体組成物が、ＭＴＭトラクション測定システムにおいて１２０℃、スライド対ロール比３０％および負荷７２ニュートンで測定した場合に０．０１９〜０．０２８のトラクション係数を有する、請求項１２に記載の駆動系流体組成物。
【請求項１４】
前記トラクション係数が０．０２６以下である、請求項１３記載の駆動系流体組成物。
【請求項１５】
前記基油が０〜１５重量％のＡＰＩグループＩＶベースストックを含む、請求項１２に記載の駆動系流体組成物。
【請求項１６】
前記ＡＰＩグループＩＩベースストックが粘度指数９０〜１０９を有する、請求項１２に記載の駆動系流体組成物。
【請求項１７】
前記基油が２種の異なるＡＰＩグループＩＩベースストックを含む、請求項１２に記載の駆動系流体組成物。
【請求項１８】
前記液体エチレンプロピレン共重合体が、エチレン含有量４５〜６０モル％、Ｍｗ／Ｍｎ１．０〜２．３、固有粘度［η］０．２〜１．０ｄｌ／ｇ、およびそれらの組み合わせの群から選択される特性を有する、請求項１２に記載の駆動系流体組成物。
【請求項１９】
前記駆動系流体がＳＡＥ粘度グレード７５Ｗ−８５である、請求項１２に記載の駆動系流体組成物。
【請求項２０】
前記駆動系流体用に設計された添加剤パッケージが、酸化防止剤、分散剤、清浄剤、腐食防止剤、防錆剤、金属不活性化剤、摩耗防止剤、焼き付き防止剤、ワックス改質剤、粘度指数向上剤、シール適合剤、摩擦調整剤、潤滑剤、汚染防止剤、発色剤、消泡剤、解乳化剤、乳化剤、緻密化剤、湿潤剤、ゲル化剤、粘着剤、着色剤およびそれらの組み合わせの群から選択される性能添加剤を含む、請求項１２に記載の駆動系流体組成物。
【請求項２１】
前記基油が、４０℃で１５〜２５ｍｍ２／ｓの第１の動粘度を有する２０〜５０重量％の第１のＡＰＩグループＩＩベースストックと、４０℃で４０〜４６ｍｍ２／ｓのより高い動粘度を有する５０〜７０重量％の第２のＡＰＩグループＩＩベースストックと、１００℃で３〜５ｍｍ２／ｓのＰＡＯ動粘度およびＰＡＯ粘度指数１１５〜１３０を有する０〜１５重量％のＡＰＩグループＩＶベースストックとを含む、請求項１２に記載の駆動系流体組成物。
【請求項２２】
機械装置を潤滑する方法であって、
ａ．粘度指数９０〜１１９および流動点−１９℃〜０℃を有する少なくとも５０重量％〜１００重量％のＡＰＩグループＩＩベースストックを含む基油と、
ｂ．駆動系流体のトラクション係数を低下させる液体エチレンプロピレン共重合体である５〜３０重量％の粘度調整剤と、
ｃ．駆動系流体用に設計された添加剤パッケージと
を含む駆動系流体組成物を、前記機械装置に供給することを含み、
前記駆動系流体組成物は、駆動系流体粘度指数が１４０〜１８０であり、２０時間のＫＲＬ剪断安定性試験における１００℃での動粘度の損失百分率が５．５％未満であり、
前記機械装置が、車軸または手動変速機である、
上記方法。
【発明の詳細な説明】
【技術分野】
【０００１】
本出願は、優れた粘度特性および改善された剪断安定性を有する駆動系流体（ｄｒｉｖｅｌｉｎｅ  ｆｌｕｉｄｓ）を対象としている。
【背景技術】
【０００２】
高性能基油、特にＡＰＩグループＩＩＩ、ＩＶおよび他の合成物中の基油は、現代の駆動系流体の性能仕様を満たすために必要であることが潤滑剤業界において一般的に受け入れられている。これは、今日の先進駆動系流体には、低温流動性、粘度指数、トラクション係数（エネルギー効率の尺度）、剪断安定性、酸化安定性および熱安定性（特に長い排水（ｄｒａｉｎ）用途のために必要）の分野で優れた性能が必要であるためである。完成駆動系潤滑剤におけるＡＰＩグループＩＩＩ、ＩＶ、および他の合成基油の使用が、前述の分野において優れた性能をもたらすことは当業者には公知である。事実、グループＩＩ基油は、低温流動性、トラクション係数、粘度指数、酸化安定性および熱安定性の分野でグループＩＩＩ、ＩＶおよび他の合成物と比較して劣った性能を示すため、過半量のグループＩＩベースストックで構成される基油は、現代の駆動系流体の調合に使用されない。
【０００３】
例えば、米国特許第８，４１０，０３５号は動力伝達油（パワー・トランスミッション・オイル）のための粘度調整剤の使用を示している。そのような完成潤滑剤中の基油について主張されている特性の範囲は、Ｃｈｅｖｒｏｎ製のものなど、ＡＰＩグループＩＩベースストックに共通する特性範囲を特に除外している。しかしながら、グループＩＩの基油は、ＡＰＩグループＩＩＩ、ＩＶ、および他の合成物と比較して大量にかつ低コストで入手可能であるため、グループＩＩの基油を使用することが強く推進されている。本刊行物は、過半量のグループＩＩＩ、ＩＶ、または他の合成物を含む完成流体と比較して同等またはより良好な性能を維持しながら、駆動系流体中で過半量のグループＩＩベースストックの使用を可能にする新規かつ驚くべき結果を開示する。特に、同等のトラクション係数、低温流動性、剪断安定性および粘度指数をもたらす方法を開示する。過半量のグループＩＩベースストックを使用して製造された流体は、グループＩＩＩ、ＩＶまたは他の合成物を使用して製造された流体と同様に、長期または長い排水（ｄｒａｉｎ）用途にも適している。
【発明の概要】
【課題を解決するための手段】
【０００４】
本出願は、駆動系流体をブレンドするプロセスを提供する。このプロセスは、粘度指数９０〜１１９および流動点−１９℃〜０℃を有する少なくとも１種のＡＰＩグループＩＩベースストックを選択すること、少なくとも１種のＡＰＩグループＩＩベースストック５０〜１００重量％を含む基油をブレンドすること、ならびに、この基油に、液体エチレンプロピレン共重合体である５〜３０重量％の粘度調整剤であって、前記駆動系流体のトラクション係数を低下させる粘度調整剤と、駆動系流体用に設計された添加剤パッケージとを添加して、駆動系流体を製造することを含み、ここで、駆動系流体は、駆動系流体粘度指数が１４０〜１８０であり、２０時間のＫＲＬ剪断安定性試験における１００℃での動粘度の損失百分率が５．５％未満である。
【０００５】
本出願はまた、駆動系流体組成物を提供する。この組成物は、粘度指数９０〜１１９および流動点−１９℃〜０℃を有する５０重量％〜１００重量％の少なくとも１種のＡＰＩグループＩＩベースストックを含む基油と、駆動系流体のトラクション係数を低下させる液体エチレンプロピレン共重合体である５〜３０重量％の粘度調整剤と、駆動系流体用に設計された添加剤パッケージとを含み、駆動系流体組成物は、駆動系流体粘度指数が１４０〜１８０であり、２０時間のＫＲＬ剪断安定性試験における１００℃での動粘度の損失百分率が５．５％未満である。
【０００６】
本出願はまた、機械装置を潤滑する方法を提供する。この方法は、機械装置に駆動系流体組成物を供給することを含み、駆動系流体組成物は、粘度指数９０〜１１９および流動点−１９℃〜０℃を有する少なくとも５０重量％〜１００重量％のＡＰＩグループＩＩベースストックを含む基油と、駆動系流体のトラクション係数を低下させる液体エチレンプロピレン共重合体である５〜３０重量％の粘度調整剤と、駆動系流体用に設計された添加剤パッケージとを含み、ここで駆動系流体組成物は、駆動系流体粘度指数が１４０〜１８０であり、２０時間のＫＲＬ剪断安定性試験における１００℃での動粘度の損失百分率が５．５％未満であり、ここで機械装置は、車軸または手動変速機である。
【０００７】
本発明は、本明細書に記載されているように、特許請求の範囲における発明特定事項を適切に含み得、それから構成され得、または本質的に構成され得る。
【図面の簡単な説明】
【０００８】
【図１】図１は、異なるベースストックで測定したＭＴＭトラクション係数のチャートである。示されるように、ＡＰＩグループＩＩベースストックは、合成ベースストックに基づく市販の流体と比較してより高いトラクション係数を示したが、ＡＰＩグループＩベースストックと比較してより低いトラクション係数を示した。
【図２】図２は、異なる粘度調整剤の効果を評価するために予備的駆動系流体ブレンドについて測定したＭＴＭトラクション係数のチャートである。
【発明を実施するための形態】
【０００９】
用語集
「駆動系流体」は、車両のギアや変速機に使用される潤滑油を指す。駆動系流体の例には、車軸潤滑剤、手動変速機（トランスミッション）流体、ならびに有段自動、連続可変およびデュアルクラッチなどの様々な自動変速機流体が含まれる。
【００１０】
「ベースストック」は、単一の製造業者によって同じ仕様で（供給元または製造元の場所に関係なく）生産された潤滑剤組成物を指し、これは同じ製造業者の仕様を満たし、特有の調合法、製品識別番号、またはその両方によって識別される。ベースストックは、蒸留、溶媒精製、水素処理、オリゴマー化、エステル化、および再精製を含むがこれらに限定されない様々な異なるプロセスを用いて製造することができる。
【００１１】
「基油」は、完成潤滑剤に使用されるベースストック、またはベースストックのブレンドを指す。完成潤滑剤は、潤滑剤を必要とする設備で使用するために最終使用者および／または流通業者にバルクで販売された、またはパッケージングされた製品である。
【００１２】
「ＡＰＩ基油カテゴリ」は、表１に示す異なる基準を満たす基油の分類である。
【表１】
2019525987.tif 000002
【００１３】
「グループＩＩ＋」は非公式に業界で確立された「カテゴリ」であり、１１０を超える、通常１１２〜１１９のＶＩを有するＡＰＩグループＩＩ基油のサブセットである。
【００１４】
「マルチグレード」は、２つの異なる粘度規格を満たすように重合体粘度調整剤とブレンドされている潤滑剤を指す。マルチグレード潤滑剤の粘度グレードは２つの数字で構成され、例えば７５Ｗ−８５では、７５Ｗは低温粘度（「冬」）を指し、８５は高温粘度（「夏」）を指す。ギアオイルおよび駆動系流体の粘度グレードはＳＡＥ  Ｊ  ３０６で定義されている。
【００１５】
「動粘度」は、ＡＳＴＭ  Ｄ４４５−１５によって決定されるように、同じ温度および圧力での油の密度に対する動力学粘度の比を指す。
【００１６】
「粘度調整剤」は、温度が上昇したときに基油の希釈を補正するために基油にブレンドされる重合体添加剤を指す。ブレンド完成潤滑油中に粘度調整剤が含まれる結果として、広い温度範囲にわたって比較的安定な動粘度が達成される。
【００１７】
「剪断安定性」は、マルチグレード完成潤滑剤の使用中の永久粘度損失に耐える能力を指す。剪断安定性を決定するために本明細書で使用する方法は、ＣＥＣ−Ｌ−４５による２０時間のＫＲＬ剪断安定性試験であり、報告される結果は１００℃における結果である。ＫＲＬは機械的剪断法である。
【００１８】
「粘度指数（ＶＩ）」は、温度の変動による粘度の変化に対する尺度を指す。ＶＩが低いほど、温度による油の粘度の変化が大きくなり、逆もまた同様である。ＶＩはＡＳＴＭ  Ｄ２２７０−１０（Ｅ  ２０１１）によって決定される。
【００１９】
「ＡＰＩ比重」は、ＡＳＴＭ  Ｄ４０５２−１１によって決定されるように、水に対する石油原料または製品の比重を指す。
【００２０】
詳細な説明
駆動系流体をブレンドするプロセスは、粘度指数９０〜１１９および流動点−１９℃〜０℃を有する少なくとも１種のＡＰＩグループＩＩベースストックを選択することを含む。この種のベースストックは世界中で容易に入手することができる。
【００２１】
駆動系流体をブレンドするために使用することができるＣｈｅｖｒｏｎ製ＡＰＩ  Ｇｒｏｕｐ  ＩＩベースストックの例には、Ｃｈｅｖｒｏｎ（商標）６０Ｒ、Ｃｈｅｖｒｏｎ（商標）１００Ｒ、Ｃｈｅｖｒｏｎ（商標）１５０Ｒ、Ｃｈｅｖｒｏｎ（商標）２２０Ｒ、Ｃｈｅｖｒｏｎ（商標）６００ＲおよびＣｈｅｖｒｏｎ（商標）１１０ＲＬＶが含まれる。
【００２２】
Ｃｈｅｖｒｏｎ（商標）１００Ｒは、表２の特性を有するＡＰＩグループＩＩベースストックを指す。
【表２】
2019525987.tif 000003
【００２３】
Ｃｈｅｖｒｏｎ（商標）２２０Ｒは、表３の特性を有するＡＰＩグループＩＩベースストックを指す。
【表３】
2019525987.tif 000004
【００２４】
ＣｈｅｖｒｏｎのＡＰＩグループＩＩベースストックは、表５に示す典型的な特性を有する。Ｃｈｅｖｒｏｎ（商標）６０Ｒを除いて、これらは全て単独で使用して駆動系流体を製造することができる。あるいは、Ｃｈｅｖｒｏｎ（商標）６０Ｒを含めて、これらはいずれも共にブレンドして駆動系流体を製造することができる。
【表４】
2019525987.tif 000005
【００２５】
芳香族化合物を測定するために使用されるシェブロン法は、米国特許公開第２０１４０２７４８２８号に記載されている。
【００２６】
一実施形態では、少なくとも１種のＡＰＩグループＩＩベースストックは、４０℃で１５〜２８ｍｍ２／ｓの動粘度を有する。この種のＡＰＩグループＩＩベースストックの例は、ＣｈｅｖｒｏｎのグループＩＩ基油１００Ｒである。
【００２７】
このプロセスは、５０〜１００重量％の少なくとも１種のＡＰＩグループＩＩベースストックを含む基油をブレンドすることを含む。
【００２８】
一実施形態では、基油は２種の異なるＡＰＩグループＩＩベースストックを含む。例えば、基油は、４０℃で１５〜２５ｍｍ２／ｓの動粘度を有する第１のＡＰＩグループＩＩベースストックと、４０℃で４０〜４６ｍｍ２／ｓのより高い動粘度を有する第２のＡＰＩグループＩＩベースストックとを含むことができる。これら２種の異なるＡＰＩグループＩＩベースストックの例は、Ｃｈｅｖｒｏｎ（商標）１００ＲおよびＣｈｅｖｒｏｎ（商標）２２０Ｒであり、どちらも米国西海岸、米国湾岸、ラテンアメリカ、ヨーロッパ、アジア太平洋およびアフリカで市販されている。
【００２９】
一実施形態では、少なくとも１種のＡＰＩグループＩＩベースストックは９０〜１０９の粘度指数を有する。別の実施形態では、基油は、２種の異なるＡＰＩグループＩＩベースストックを含み、その両方は９０〜１０９の粘度指数を有する。
【００３０】
一実施形態では、駆動系流体用に選択される基油は、ＡＰＩグループＩＶベースストックをさらに含む。一実施形態では、ＡＰＩグループＩＶベースストックは、ＰＡＯ動粘度が１００℃で３〜５ｍｍ２／ｓ、およびＰＡＯ粘度指数が１１５〜１３０である。これらの種類のＡＰＩグループＩＶベースストックの例には、Ｃｈｅｖｒｏｎ  Ｐｈｉｌｌｉｐｓ  Ｃｈｅｍｉｃａｌによって供給されるＳｙｎｆｌｕｉｄ（登録商標）ＰＡＯ  ４  ｃＳｔ、およびＥｘｘｏｎＭｏｂｉｌによって供給されるＳｐｅｃｔｒａＳｙｎ（商標）Ｌｏ  Ｖｉｓ  ＰＡＯ  ４がある。別の実施形態では、合成エステルベースストックが存在してもよい。
【００３１】
本開示の文脈におけるＰＡＯ−４の試料は、表５に要約されている典型的な特性を有するＡＰＩグループＩＶベースストックを指す。
【表５】
2019525987.tif 000006
【００３２】
一実施形態では、選択、ブレンドおよび添加のプロセス工程は、ＳＡＥ  Ｊ  ３０６、２００５に定義されているようなマルチグレード潤滑剤をもたらす。ＳＡＥ  Ｊ  ３０６の粘度要件を表６に示す。
【表６】
2019525987.tif 000007
【００３３】
一実施形態では、駆動系流体はＳＡＥ粘度グレード７５Ｗ−８５である。一実施形態では、駆動系流体はＳＡＥ  Ｊ２３６０規格を満たす。ＳＡＥ  Ｊ２３６０は、商業用および軍用の自動車用ギア潤滑剤に関するＳＡＥ  Ｉｎｔｅｒｎａｔｉｏｎａｌが定める規格である。ＳＡＥ  Ｊ２３６０の対象範囲であるギア潤滑剤は、Ａｍｅｒｉｃａｎ  Ｐｅｔｒｏｌｅｕｍ  Ｉｎｓｔｉｔｕｔｅ（ＡＰＩ）サービス分類ＡＰＩ  ＧＬ−５を超え、高速／衝撃荷重および低速／高トルクの条件下で作動するハイポイドタイプの自動車ギアユニット用を意図している。ＳＡＥ  Ｊ２３６０標準に対する最新の改訂版は２０１２年４月２５日に公開された。
【００３４】
ＡＰＩカテゴリＧＬ−５は、ギアに特徴的なサービスのタイプ、特に、高速および／または低速、高トルク条件下の自動車の車軸におけるハイポイドを指定する。米国の軍用規格ＭＩＬ−Ｌ−２１０５Ｄ（以前のＭＩＬ−Ｌ−２０１５Ｃ）、ＭＩＬ−ＰＲＦ−２１０５Ｅ、およびＳＡＥ  Ｊ２３６０の下で認定された潤滑剤は、ＡＰＩカテゴリＧＬ−５サービス指定の要件を満たすか、それを超えている。ＡＰＩカテゴリＧＬ−５の要件は、「自動車の手動変速機、手動トランスアクスルおよび車軸の潤滑油サービスの指定（Ｌｕｂｒｉｃａｎｔ  Ｓｅｒｖｉｃｅ  Ｄｅｓｉｇｎａｔｉｏｎｓ  ｆｏｒ  Ａｕｔｏｍｏｔｉｖｅ  Ｍａｎｕａｌ  Ｔｒａｎｓｍｉｓｓｉｏｎｓ，Ｍａｎｕａｌ  Ｔｒａｎｓａｘｌｅｓ，ａｎｄ  Ａｘｌｅｓ）」（第８版、２０１３年４月）に定義されている。ＡＰＩ  ＧＬ−５の性能仕様はＡＳＴＭ  Ｄ７４５０−１３に定義されている。
【００３５】
粘度調整剤：
駆動系流体をブレンドするプロセスは、基油に粘度調整剤を添加することを含む。粘度調整剤は、駆動系流体のトラクション係数を低下させる液体エチレンプロピレン共重合体である。
【００３６】
液体エチレンプロピレン共重合体である５〜３０重量％の粘度調整剤を基油に添加する。一実施形態では、１１〜２５重量％の粘度調整剤を基油に添加する。粘度調整剤は、駆動系流体に非常に効果的な増粘を提供しながら、優れた剪断安定性も与える。一実施形態では、液体エチレンプロピレン共重合体である粘度調整剤の重量％は、駆動系流体の同じ粘度測定値を達成するための代替の粘度調整剤の重量％よりも有意に少ない。例えば、液体エチレンプロピレン共重合体の量は、他種の粘度調整剤の量の３０％〜６５％でほぼ同じ粘度測定値を達成することができる。
【００３７】
有利には、粘度調整剤は駆動系流体のトラクション係数を著しく低下させる。この効果は、主に１種以上のＡＰＩグループＩＩベースストックから構成される基油を含む駆動系流体ではこれまで達成されていなかった。ＭＴＭトラクション測定システムで証明されるように、粘度調整剤は駆動系流体のトラクション係数を減少させる。例えば、駆動系流体と同じ基油および添加剤パッケージであるが粘度調整剤を含まないものとの同様のブレンドと比較すると、ＭＴＭトラクション測定システムにおいて１２０℃、スライド対ロール比３０％および負荷７２ニュートンで測定した場合に、トラクション係数は０．００２を超えて減少し得る。トラクション係数を減少させる効果を図２に示す。一実施形態では、これらの条件下で測定したときのトラクション係数は、駆動系流体の同様のブレンドと比較して０．００２〜０．００８減少する。
【００３８】
液体エチレンプロピレン共重合体は、示差走査熱量測定法により測定して６０℃未満の融点を有する。融点は、アルミニウムパンに詰めた約５ｍｇの試料を２００℃に加熱し、２００℃で５分間保持し、１０℃／分の速度で−４０℃まで冷却し、−４０℃で５分間保持し、１０℃／分の速度で温度を上昇させることによって測定される吸熱曲線から測定する。一実施形態では、粘度調整剤は、さらに、エチレン含有量が４５〜６０モル％、Ｍｗ／Ｍｎが１．０〜２．３、および固有粘度［η］が０．２〜１．０ｄｌ／ｇの群から選択される１つ以上の特性を有する。粘度調整剤のエチレン含有量は、「高分子分析ハンドブック（Ｈａｎｄｂｏｏｋ  ｏｆ  Ｐｏｌｙｍｅｒ  Ａｎａｌｙｓｉｓ）」、１６３〜１７０頁に記載の方法に従って１３Ｃ−ＮＭＲで測定する。重量平均分子量（Ｍｗ）および数平均分子量（Ｍｎ）は、オルト−ジクロロベンゼン中、１４０℃でゲル浸透クロマトグラフィー（ＧＰＣ）によって測定する。固有粘度［η］は、デカリン（デカヒドロナフタレン）中、１３５℃で測定する。これらの種類の粘度調整剤の例は、米国特許第８４１００３５号に記載されている。
【００３９】
一実施形態では、ＭＴＭトラクション測定システムにおいて１２０℃、スライド対ロール比３０％および負荷７２ニュートンで測定した場合に、駆動系流体のトラクション係数は０．０２９未満である。例えば、ＭＴＭトラクション測定システムにおいて１２０℃、スライド対ロール比３０％および負荷７２ニュートンで測定した場合に、トラクション係数は０．０１９〜０．０２８であり得る。一実施形態では、基油に粘度調整剤を添加すると、ＭＴＭトラクション測定システムにおいて１２０℃、スライド対ロール比３０％および負荷７２ニュートンで測定した場合に、駆動系流体のトラクション係数は０．０２６以下に低下する。
【００４０】
トラクション係数試験方法：
トラクションデータは、ＰＣＳ  Ｉｎｓｔｒｕｍｅｎｔｓ社製のＭＴＭトラクション測定システムを用いて得た。ユニットは、直径４６ｍｍの平坦な研磨ディスク（ＳＡＥ  ＡＩＳＩ  ５２１００鋼）に対して研磨した直径１９ｍｍの球（ＳＡＥ  ＡＩＳＩ  ５２１００鋼）を装荷して構成された。測定は、１００℃および１２０℃を含む様々な温度で行われた。鋼球とディスクを２つのモーターで独立に駆動させ、平均転動速度２．５メートル／秒、スライド対ロール比（ＳＲＲ）０〜５０％とした［球とディスクの間の滑り速度の差を、ボールとディスクの平均速度で割ったものとして定義。ＳＲＲ＝（速度１−速度２）／（（速度１＋速度２）／２）］。球／ディスクへの負荷は７２ニュートンであり、最大ヘルツ接触応力は１．２５ＧＰａとなった。
【００４１】
駆動系流体用に設計された添加剤パッケージ：
駆動系流体を製造するために、基油には駆動系流体用に設計された添加剤パッケージも添加する。添加剤パッケージが駆動系流体の流動点を許容可能なレベルまで低下させない場合には、必要に応じて、流動点降下剤も基油に添加することができる。
【００４２】
流動点降下剤：
使用できる流動点降下剤の例には、メタクリル酸アルキルの重合体または共重合体、アクリル酸アルキルの重合体または共重合体、フマル酸アルキルの重合体または共重合体、マレイン酸アルキルの重合体または共重合体、およびアルキル芳香族化合物が含まれる。これらのうち、メタクリル酸アルキルの重合体または共重合体を含む流動点降下剤であるポリメタクリラート流動点降下剤を使用することができる。一実施形態では、メタクリル酸アルキルのアルキル基の炭素数は１２〜２０である。添加する場合、流動点降下剤の含有量は、駆動系流体の全組成物の０．０５〜２重量％であり得る。使用可能な市販の流動点降下剤の例には、三洋化成工業（株）製のＡＣＬＵＢＥ（商標）１４６およびＡＣＬＵＢＥ（商標）１３６、東邦化学工業（株）製のＬＵＢＲＡＮ（商標）１４１およびＬＵＢＲＡＮ（商標）１７１、Ｌｕｂｒｉｚｏｌ社製のＬＵＢＲＩＺＯＬ（商標）６６６２、ならびにＥｖｏｎｉｋ  Ｉｎｄｕｓｔｒｉｅｓ製のＶＩＳＣＯＰＬＥＸ（登録商標）１−３３０が含まれる。
【００４３】
いくつかの実施形態では、流動点降下剤は、重合体または共重合体に加えて溶媒を含有する。駆動系流体に添加する流動点降下剤の含有量が０．０５〜２重量％とは、このような溶媒を含む量を指す。
【００４４】
Ｉｎｆｉｎｅｕｍ、Ｌｕｂｒｉｚｏｌ、Ｏｒｏｎｉｔｅ、Ａｆｔｏｎなどの完成潤滑油添加剤サプライヤは、ＡＰＩカテゴリＧＬ−５に適合する駆動系流体用に設計された添加剤パッケージを供給しているか、または供給してきた。
【００４５】
一実施形態では、駆動系流体用に設計された添加剤パッケージは、酸化防止剤、分散剤、清浄剤、腐食防止剤、防錆剤、金属不活性化剤、摩耗防止剤、焼き付き防止剤、ワックス改質剤、粘度指数向上剤、シール適合剤、摩擦調整剤、潤滑剤、汚染防止剤、発色剤、消泡剤、解乳化剤、乳化剤、緻密化剤、湿潤剤、ゲル化剤、粘着剤、着色剤およびそれらの組み合わせの群から選択される性能添加剤を含む。駆動系流体用に設計された添加剤パッケージに含めることができる様々な性能の添加剤についての詳細は、「潤滑剤添加剤：化学および用途、第２版（Ｌｕｂｒｉｃａｎｔ  Ａｄｄｉｔｉｖｅｓ：Ｃｈｅｍｉｓｔｒｙ  ａｎｄ  Ａｐｐｌｉｃａｔｉｏｎｓ，Ｓｅｃｏｎｄ  Ｅｄｉｔｉｏｎ）」（Ｌｅｓｌｉｅ  Ｒ．Ｒｕｄｎｉｃｋ編集、２００９年）に記載されている。
【００４６】
酸化防止剤のいくつかの例としては、フェノール系酸化防止剤、芳香族アミン系酸化防止剤、および油溶性銅化合物が挙げられる。
【００４７】
清浄剤のいくつかの例としては、アルカリまたはアルカリ土類金属サリチラート清浄剤、アルカリおよびアルカリ土類金属フェナート、スルホナート、カルボキシラート、ホスホナートおよびそれらの混合物が挙げられる。これらの清浄剤のいくつかは分散剤としても機能する。清浄分散剤としては、例えば、スルホン酸カルシウム、スルホン酸マグネシウムなどのスルホン酸塩分散剤、フェナート、サリチラート、スクシンイミドおよびベンジルアミンが挙げられる。
【００４８】
分散剤の他の例には、非金属含有またはホウ酸化されていて燃焼しても灰を形成しない無灰分散剤が含まれる。無灰分散剤の例には、アルケニルコハク酸誘導体、スクシンイミド、コハク酸エステル、コハク酸エステルアミド、マンニッヒ塩基分散剤などが含まれる。
【００４９】
腐食防止剤のいくつかの例には、ベンゾトリアゾール系、チアジアゾール系およびイミダゾール系化合物が含まれる。
【００５０】
防錆剤のいくつかの例には、カルボン酸、カルボン酸塩、エステル、リン酸、および様々なアミンが含まれる。
【００５１】
耐摩耗剤のいくつかの例には、ホスファート、ホスファイト、カルバマート、エステル、硫黄含有化合物、およびモリブデン錯体が含まれる。具体例としては、ジアルキルジチオリン酸亜鉛、ジアリールジチオリン酸亜鉛、ジチオカルバミン酸亜鉛またはモリブデン、アミンホスファイト、リン酸アミン、ホウ素化スクシンイミド、スルホン酸マグネシウム、およびそれらの混合物が挙げられる。一実施形態では、耐摩耗剤は極圧剤を含む。極圧剤の例には、硫化油脂、硫化オレフィン、硫化物、アルカリ土類金属ホウ素化剤、アルカリ金属ホウ素化剤、ジアルキル−１−ジチオリン酸亜鉛（第一級アルキル、第二級アルキル、およびアリール型）、ジ−フェニル硫化物、トリクロロステアリン酸メチル、塩素化ナフタレン、フルオロアルキルポリシロキサン、ナフテン酸鉛、無硫黄ホスファート、ジチオホスファート、ホスファイト、リン酸アミン、および亜リン酸アミンが含まれる。
【００５２】
摩擦調整剤のいくつかの例には、モリブデンジチオホスファートおよびモリブデンジチオカルバマートなどの有機モリブデン化合物が含まれる。
【００５３】
消泡剤のいくつかの例には、ジメチルシロキサンおよびシリカゲル分散剤などのシリコン系消泡剤、アルコール系およびエステル系消泡剤、およびアクリラート重合体が含まれる。一実施形態では、消泡剤は、ポリジメチルシロキサンとフルオロシリコーンとの混合物であり得る。一実施形態では、シリコン系消泡剤は、フルオロシリコーン、ポリジメチルシロキサン、フェニル−メチルポリシロキサン、直鎖状シロキサン、環状シロキサン、分枝シロキサン、シリコーン重合体および共重合体、有機シリコーン共重合体、ならびにそれらの混合物で構成される群から選択できる。
【００５４】
上記の性能添加剤のいくつかは、多数の効果をもたらすことができる。これらの多機能性能添加剤はよく知られている。性能添加剤は、駆動系流体にブレンドされたときに性能付加剤の量がそれらの所望の機能を提供するように、駆動系流体用に設計された添加剤パッケージに一緒にブレンドされる。
【００５５】
完全に調合された駆動系流体において、駆動系流体用に設計された添加剤パッケージの総量は、５〜２０重量％である。一実施形態では、駆動系流体用に設計された添加剤パッケージは、８〜１３重量％の量で基油に添加される。
【００５６】
駆動系流体組成物
駆動系流体は、本明細書に記載のプロセスによって製造することができる。駆動系流体組成物は、駆動系流体粘度指数が１４０〜１８０であり、２０時間のＫＲＬ剪断安定性試験における１００℃での動粘度の損失百分率が５．５％未満である。一実施形態では、２０時間のＫＲＬ剪断安定性試験における１００℃での動粘度の損失百分率は、１％〜５．５％である。
【００５７】
駆動系流体は、粘度指数９０〜１１９および流動点−１９℃〜０℃を有する少なくとも１種のＡＰＩグループＩＩベースストックを５０重量％〜１００重量％含む基油を含む。
【００５８】
一実施形態では、少なくとも１種のＡＰＩグループＩＩベースストックは、４０℃で１５〜２８ｍｍ２／ｓの動粘度を有する。一実施形態では、基油は２種の異なるＡＰＩグループＩＩベースストックを含む。例えば、基油は、４０℃で１５〜２５ｍｍ２／ｓの動粘度を有する第１のＡＰＩグループＩＩベースストックと、４０℃で４０〜４６ｍｍ２／ｓのより高い動粘度を有する第２のＡＰＩグループＩＩベースストックとを含むことができる。
【００５９】
一実施形態では、少なくとも１種のＡＰＩグループＩＩベースストックは９０〜１０９の粘度指数を有する。別の実施形態では、基油は、２種の異なるＡＰＩグループＩＩベースストックを含み、その両方は９０〜１０９の粘度指数を有する。
【００６０】
一実施形態では、駆動系流体組成物中の基油は、少量のＡＰＩグループＩＶベースストックをさらに含む。例えば、基油は、２０重量％未満のＡＰＩグループＩＶベースストック、例えば０〜１５重量％のＡＰＩグループＩＶベースストックを含むことができる。
【００６１】
駆動系流体はさらに、駆動系流体のトラクション係数を低下させる液体エチレンプロピレン共重合体である粘度調整剤を５〜３０重量％、例えば１１〜２０重量％含む。一実施形態では、駆動系流体組成物は、ＭＴＭトラクション測定システムにおいて１２０℃、スライド対ロール比３０％および負荷７２ニュートンで測定した場合に０．０２９未満、例えば０．０１９〜０．０２８のトラクション係数を有する。一実施形態では、トラクション係数は０．０２６以下であり得る。
【００６２】
また、駆動系流体組成物は、前述のように、駆動系流体用に設計された添加剤パッケージを含む。
【００６３】
一実施形態では、駆動系流体は、ＳＡＥ粘度グレード７５Ｗ−８５などのマルチグレードギアオイルである。
【００６４】
一実施形態では、駆動系流体中の基油は、ＣｈｅｖｒｏｎのグループＩＩ基油２２０Ｒを５０〜７０重量％、ＣｈｅｖｒｏｎのグループＩＩ基油１００Ｒを２０〜５０重量％、およびＰＡＯ−４を０〜１５重量％含む。あるいは、駆動系流体中の基油は、４０℃で１５〜２５ｍｍ２／ｓの動粘度を有する２０〜５０重量％の第１のＡＰＩグループＩＩベースストックと、４０℃で４０〜４６ｍｍ２／ｓのより高い動粘度を有する５０〜７０重量％の第２のＡＰＩグループＩＩベースストックと、１００℃で３〜５ｍｍ２／ｓのＰＡＯ動粘度およびＰＡＯ粘度指数１１５〜１１９を有する０〜１５重量％のＡＰＩグループＩＶベースストックとを含む。
【００６５】
一実施形態では、駆動系流体は優れた熱安定性および酸化安定性を有し、変速機および駆動車軸のより高い動作温度における使用を可能にする。一実施形態では、駆動系流体は、Ｌ−６０−１試験において８０％未満の粘度増加を示す。一実施形態では、基油に粘度調整剤を添加すると、駆動系流体の熱安定性および酸化安定性が増加し、Ｌ−６０−１試験で５〜５０％の粘度増加が得られる。Ｌ−６０−１試験は、ＡＳＴＭ  Ｄ５７０４−１５ａに従って行われ、高温酸化条件に曝されたときの自動車の手動変速機および最終駆動車軸潤滑油の油増粘、不溶物形成および堆積物形成特性を決定する。高い熱安定性および酸化安定性は、駆動系流体を、ＡＰＩグループＩＩベースストックを使用して製造された以前の駆動系流体で可能であるよりも高い動作温度を有する用途での使用に適したものにする。駆動系流体の特別な特性は、動作温度の低下につながり、困難な動作条件における駆動系流体のサービス能力をさらに拡張し、または通常の使用条件におけるその燃費を改善することができる。
【００６６】
一実施形態では、駆動系流体は、ＡＰＩグループＩＩベースストックを使用して製造された以前の駆動系流体よりも著しく長いサービス間隔、すなわち変速機では最大２倍、駆動車軸では３倍超が可能である。ＡＰＩグループＩＩベースストックを使用して製造された以前の駆動系流体の例としては、Ｃｈｅｖｒｏｎ  ＭＵＬＴＩＧＥＡＲ（登録商標）ＥＰ−５、ＳＡＥ  ８０Ｗ−９０などの市販のグループＩ  ８０Ｗ−９０ギアオイルが挙げられる。
【００６７】
本発明者らはまた、本明細書に記載の駆動系流体を機械装置に供給することを含む、機械装置を潤滑するための方法を提供する。機械装置の例には、車軸および手動変速機が含まれる。実現可能な利点としては、伝達力損失（トランスミッション・パワー・ロス）の減少、優れた粘度指数、低温流動性の向上、改善された熱安定性および酸化安定性、排出間隔の延長、およびより高い剪断安定性のうちの１つまたは複数が挙げられ、これらの特性は従来、駆動系流体を主に（５０重量％を超えて含まれる）ＡＰＩグループＩＩＩまたはＡＰＩグループＩＶ基油とブレンドした場合にのみ達成されていた。
【実施例】
【００６８】
例１：トラクション係数に対する粘度調整剤の効果を評価するための予備的ブレンド
異なる粘度調整剤を含む一連の完全に調合された駆動系流体および基油ブレンドについて、トラクション係数を測定しプロットした。ＭＴＭトラクション係数は、本明細書に記載のＭＴＭトラクション測定システムにおいて、７２Ｎおよび２．５ｍ／ｓで、スライド対ロール比（ＳＲＲ）０〜５０の範囲にわたって測定した。これらの駆動系流体および試験試料のいくつかに関するＭＴＭトラクション係数の結果を図１に要約する。予想されたように、ＡＰＩグループＩＩＩまたはグループＩＶ基油とブレンドされた以前の商用駆動系流体は、ＡＰＩグループＩＩベースストックとブレンドしたものと比較して著しく低いトラクション係数を示した。
【００６９】
ＡＰＩグループＩＶ基油（ＰＡＯ−４）とブレンドし、また比較のために合成ポリオレフィンを使用した、Ｃｈｅｖｒｏｎ  ＭＵＬＴＩＧＥＡＲ（登録商標）Ｓ  ７５Ｗ−９０などの市販の合成（ＰＡＯ）７５Ｗ−９０ギアオイルの試料は、非常に低いトラクション係数を有し、スライド対ロール比３０％で約０．０２５５であった。ＡＰＩグループＩＩベースストックとブレンドしたＣｈｅｖｒｏｎ  ＭＵＬＴＩＧＥＡＲ（登録商標）ＥＰ−５  ＳＡＥ  ８０Ｗ−９０などの市販のグループＩ  ８０Ｗ−９０ギアオイルの試料は、比較的高いトラクション係数を有していた。ＭＵＬＴＩＧＥＡＲ（登録商標）はＣｈｅｖｒｏｎ  Ｉｎｔｅｌｌｅｃｔｕａｌ  Ｐｒｏｐｅｒｔｙ  ＬＬＣが所有する商標である。
【００７０】
グループＩＩ基油１００Ｒ（Ｃｈｅｖｒｏｎ  Ｒｉｃｈｍｏｎｄ  Ｌｕｂｅ  Ｏｉｌ  Ｐｌａｎｔ製（ＲＬＯＰ）１００Ｒなど）の試料を、３つの異なる粘度調整剤（ＶＭ）を用いて、完全に調合された駆動系流体にブレンドし、トラクション係数を測定した。グループＩＩ基油１００Ｒを異なる粘度調整剤と共に駆動系流体にブレンドした場合、異なる粘度調整剤によるトラクション係数の有意差が測定された。スライド対ロール比の全範囲にわたってトラクション係数に差が見られ、スライド対ロール比３０％で測定されたトラクション係数を表７に要約する。
【表７】
2019525987.tif 000008
【００７１】
液体エチレンプロピレン共重合体は室温で液体であった。さらに、液体エチレンプロピレン共重合体は、エチレン含有量４５〜６０モル％、Ｍｗ／Ｍｎ１．０〜２．３、および固有粘度［η］０．２〜１．０ｄｌ／ｇの特性を全て満たしていた。液体エチレンプロピレン共重合体は、Ｃｈｅｖｒｏｎ  ＲＬＯＰ  １００ＲなどのグループＩＩ基油１００Ｒを使用して潤滑剤ブレンドのトラクション係数を減少させることにおいて、エステルオレフィン共重合体とほぼ同じくらい効果的であった。エステルオレフィン共重合体は分散剤−粘度調整剤であったが、液体エチレンプロピレン共重合体は分散性をもたらさなかった。
【００７２】
異なる粘度調整剤を用いたトラクション係数に対する効果についての同様の傾向は、グループＩＩ基油２２０Ｒ（Ｃｈｅｖｒｏｎ  ＲＬＯＰ  ２２０Ｒなど）を用いて完全に調合された駆動系流体についても測定されたが、グループＩＩ基油２２０Ｒを用いたトラクション係数は少し高かった。グループＩＩ基油２２０Ｒを含む駆動系流体について測定されたわずかに高いトラクション係数は、異なる粘度調整剤の減少した処理率（ｔｒｅａｔ  ｒａｔｅ）を使用したことによるものであった。
【００７３】
例２：ＡＰＩグループＩＩベースストックとブレンドした駆動系流体におけるトラクション係数に対する効果
５０重量％を超えるＡＰＩグループＩＩベースストックを含む異なる調合された駆動系流体に混合した液体エチレンプロピレン共重合体を使用して、トラクション係数に対する効果を最適化するためにさらなるブレンドを行った。全ての駆動系流体を、ＡＰＩカテゴリＧＬ−５を満たすように設計された同量の添加剤パッケージとブレンドした。結果を表８に要約し、現行の市販の駆動系流体と比較する。前述のように、トラクション係数はスライド対ロール比３０％で測定した。グループＩＩ基油１００ＲはＲＬＯＰ  １００Ｒであり得る。
【表８】
2019525987.tif 000009
【００７４】
９０重量％以上のＡＰＩグループＩＩベースストックを有する基油に添加された液体エチレンプロピレン共重合体を有する３種の駆動系流体は全て、比較用の市販の駆動系流体と非常に類似した、またはそれよりも良好なトラクション係数をもたらした。比較用の市販の駆動系流体は、Ｃｈｅｖｒｏｎ  ＭＵＬＴＩＧＥＡＲ（登録商標）Ｓ  ７５Ｗ−９０などの市販のＳｙｎｔｈｅｔｉｃ（ＰＡＯ）７５Ｗ−９０ギアオイルであった。
【００７５】
従来、ＡＰＩグループＩＩＩベースストックまたはＡＰＩグループＩＶベースストックのいずれかを主に含む基油とブレンドされた駆動系流体のみがこれらの低レベルのトラクション係数を達成することができると考えられていたため、結果は予想外であった。
【００７６】
例３：グループＩＩ基油１００Ｒとの潤滑油混合物
グループＩＩ基油１００Ｒ（例えば、Ｃｈｅｖｒｏｎ  ＲＬＯＰ  １００Ｒ）の試料を単独で使用するか、または１０重量％のポリアルファオレフィン（ＰＡＯ）、ＰＡＯ−４とブレンドして、１００℃で約４．１ｍｍ２／ｓの基油ブレンド動粘度を有する基油ブレンドを得た。基油ブレンドを、４種の異なる粘度調整剤のうちの１種、少量の流動点降下剤（ＰＰＤ）、およびＬｕｂｒｉｚｏｌによって供給される市販の駆動系流体添加剤パッケージを含む他の駆動系流体成分と混合して、駆動系流体としての使用に適した潤滑剤混合物を作った。使用した流動点降下剤は、Ｌｕｂｒｉｚｏｌ  ７７１８などのポリメタクリラートであった。これらの潤滑剤混合物の組成および性質を表９および表１０に示す。
【表９】
2019525987.tif 000010
【表１０】
2019525987.tif 000011
【００７７】
−４０℃でのＢＶは、ブルックフィールド粘度計によって測定した潤滑剤の低温粘度を指し、−４０℃で測定したブルックフィールド粘度とも呼ばれる。ブルックフィールド粘度は、ＡＳＴＭ  Ｄ２９８３−０９によって測定する。
【００７８】
これら全ての潤滑剤混合物は、駆動系流体としての使用に適しており、７５Ｗ−８５の粘度グレードを有していた。しかしながら、液体エチレンプロピレン共重合体との潤滑剤混合物のみが、２０重量％未満の処理率を有し、また２０時間のＫＲＬ剪断安定性試験において５．５％未満の粘度損失を有した。液体エチレンプロピレン共重合体粘度調整剤は優れた増粘能力を有していたため、はるかに低いレベルの粘度調整剤を必要とした。駆動系流体の１００℃における同様の動粘度（１２．３６〜１２．６８）を達成するためにこの例で使用した液体エチレンプロピレン共重合体の量は、合成ポリオレフィン粘度調整剤の量の４２．８％、エステルオレフィン共重合体粘度調整剤の量の４８．８％、およびポリメタクリラート粘度調整剤の量の４９．３％にすぎなかった。
【００７９】
例４：グループＩＩ基油２２０Ｒとの潤滑油混合物
グループＩＩ基油２２０Ｒ（Ｒｉｃｈｍｏｎｄ  Ｌｕｂｅ  Ｏｉｌ  Ｐｌａｎｔ（ＲＬＯＰ）で生産されたＣｈｅｖｒｏｎ  ２２０Ｒなど）の試料を、単独で使用するか、または３０重量％のグループＩＩ基油１００Ｒ（Ｃｈｅｖｒｏｎ  １００Ｒなど）および１０重量％のポリアルファオレフィン（ＰＡＯ）、ＰＡＯ−４とブレンドして、１００℃で５．４〜６．５ｍｍ２／ｓの基油ブレンド動粘度（ＢＯＶ）を有する基油ブレンドを得た。基油ブレンドを、３種の異なる粘度調整剤のうちの１種、少量の流動点降下剤（ＰＰＤ）、およびＬｕｂｒｉｚｏｌによって供給される駆動系流体添加剤パッケージを含む他の駆動系流体組成物と混合して、駆動系流体としての使用に適した潤滑剤混合物を作った。使用した流動点降下剤は、Ｌｕｂｒｉｚｏｌ  ７７１８などのポリメタクリラートであった。これらの潤滑剤混合物の組成および特性を表１１および表１２に示す。
【表１１】
2019525987.tif 000012
【表１２】
2019525987.tif 000013
【００８０】
これら全ての潤滑剤混合物は、駆動系流体としての使用に適しており、７５Ｗ−８５の粘度グレードを有していた。しかしながら、エチレンプロピレン共重合体との潤滑剤混合物のみが、２０重量％未満の処理率を有し、また２０時間のＫＲＬ剪断安定性試験において５．５％未満の粘度損失を有した。駆動系流体の１００℃における同様の動粘度（１２．４〜１２．５５）を達成するためにこの例で使用した液体エチレンプロピレン共重合体の量は、エステルオレフィン共重合体粘度調整剤の量の４８．２％、およびポリメタクリラート粘度調整剤の量の５６．１％であった。
【００８１】
例５：最適化された車軸油の調合
完全に調合された７５Ｗ−８５車軸油を表１３に示すようにブレンドした。グループＩＩ基油１００ＲはＲＬＯＰ  １００Ｒであり得、グループＩＩ基油２２０ＲはＲＬＯＰ  ２２０Ｒであり得る。
【表１３】
2019525987.tif 000014
【００８２】
駆動系流体添加剤パッケージは、優れた酸化安定性と向上した分散性を提供するためにＬｕｂｒｉｚｏｌによって調合された。上記の第２の車軸油調合物（９０重量％のグループＩＩ基油１００Ｒ／１０重量％のＰＡＯ−４）をトラクション係数について試験したところ、１２０℃、スライド対ロール比３０％で約０．０２２６の非常に低いトラクション係数を有し、Ｃｈｅｖｒｏｎ  ＭＵＬＴＩＧＥＡＲ（登録商標）Ｓ  ７５Ｗ−９０などの市販の合成７５Ｗ−９０ギアオイルで得られるトラクション係数よりも低かった。さらにこの車軸油はＥＨＤ膜厚試験において良好な膜厚を有していた。
【００８３】
この車軸油（列挙した２種の調合物のうちの２番目、９０重量％のグループＩＩ基油１００Ｒ／１０重量％のＰＡＯ−４）を、表１４に記載するように多数の他の性能試験で試験した。
【表１４】
2019525987.tif 000015
【００８４】
また、この車軸油の貯蔵安定性を−１８℃〜６５℃の温度で８週間にわたって評価し、車軸油の貯蔵安定性は良好であった。この車軸油は、ＳＡＥ  Ｊ２３６０の全ての要件を満たす。
【００８５】
「含む（ｃｏｍｐｒｉｓｉｎｇ）」という移行語は、「含む（ｉｎｃｌｕｄｉｎｇ）」、「含む（ｃｏｎｔａｉｎｉｎｇ）」、または「によって特徴付けられる」と同義であり、包含的またはオープンエンドであり、列挙されていない追加の要素または方法ステップを排除するものではない。「からなる」という移行句は、請求項に特定されていない要素、ステップ、または成分のいかなるものも除外する。「から本質的になる」という移行句は、特許請求の範囲を特定の材料またはステップ、および特許請求される発明の「基本的かつ新規の特徴に実質的に影響を与えないもの」に限定する。
【００８６】
本明細書および添付の特許請求の範囲の目的のために、他に示さない限り、本明細書および請求項において使用される量、百分率または割合、および他の数値を表す全ての数字は、全ての場合において「約」という用語によって修飾されるものと理解される。さらに、本明細書に開示されている全ての範囲は端点を含み、独立して組み合わせることができる。下限および上限を有する数値範囲が開示されるときはいつでも、その範囲内に入る数のいかなるものもまた具体的に開示される。特記しない限り、全ての百分率は重量パーセントである。
【００８７】
定義されていない用語、略語または省略のいかなるものも、出願が提出された時に当業者によって使用される通常の意味を有すると理解される。単数形「ａ」、「ａｎ」、および「ｔｈｅ」は、明示的かつ明確に１つの例に限定されない限り、複数の言及を含む。
【００８８】
本出願に引用された全ての刊行物、特許および特許出願は、あたかも各個別の刊行物、特許出願または特許の開示が参照によりその全体が組み入れられると具体的かつ個別に示されるのと同程度に、その全体が参照により本明細書に組み入れられる。
【００８９】
この記述された説明は、最良の形態を含めて本発明を開示するため、また当業者が本発明を製造し使用することを可能にするために例を使用する。上記に開示した本発明の例示的な実施形態の多くの改変は、当業者には容易に思い浮かぶであろう。したがって、本発明は、添付の特許請求の範囲内に含まれる全ての構造および方法を含むと解釈されるべきである。特記しない限り、個々の成分または成分の混合物を選択することができる要素、材料または他の成分の属の列挙は、列挙した成分およびそれらの混合物の全ての可能な準一般的組み合わせ（下位の概念に属する組み合わせ）を含むことを意図する。
【００９０】
本明細書に例示的に開示された発明は、本明細書に具体的に開示されていない要素がなくても適切に実施され得る。
【図１】
2019525987.tif 000016
【図２】
2019525987.tif 000017
【国際調査報告】
2019525987.tif 000018
2019525987.tif 000019